(57)【要約】【課題】防曇性能に優れる積層フィルムを提供する。【解決手段】少なくとも３層を有し、全層がエチレン系樹脂から形成されてなる積層フィルムであって、一方の表層をＡ層、他方の表層をＢ層、Ａ層とＢ層との間に位置するその他の層をＣ層とするとき、以下の条件を全て満たすことを特徴とする積層フィルム。（１）Ｃ層の厚みが、積層フィルムの厚みの５０％以上７０％以下（２）ＣVAが０％以上８％以下（３）ＡVAが、０％以上５％以下（４）ＢVAが、０％以上１％以下（５）ＡVA≧ＢVA（６）該積層フィルム中の融点４０℃以上の非イオン性界面活性剤濃度（重量％）が以下の範囲にある。０≦ＣVA≦３％のとき  １．３％以上２％以下３＜ＣVA≦５％のとき  １．３％以上２．４％以下５＜ＣVA≦８％のとき  １．６％以上４％以下【選択図】なし【特許請求の範囲】
【請求項１】
少なくとも３層を有し、全層がエチレン系樹脂から形成されてなる積層フィルムであって、一方の表層をＡ層、他方の表層をＢ層、Ａ層とＢ層との間に位置するその他の層をＣ層とするとき、以下の条件を全て満たすことを特徴とする積層フィルム。
（１）Ｃ層の厚みが、積層フィルムの厚みの５０％以上７０％以下
（２）ＣVAが０％以上８％以下
ただし、ＣVA＝{（Ｃ層に含まれるエチレン・酢酸ビニル共重合体中の酢酸ビニル由来の構成単位の合計重量）／（Ｃ層の重量）}×１００
（３）ＡVAが、０％以上５％以下
ただし、ＡVA＝{（Ａ層に含まれるエチレン・酢酸ビニル共重合体中の酢酸ビニル由来の構成単位の合計重量）／（Ａ層の重量）}×１００
（４）ＢVAが、０％以上１％以下
ただし、ＢVA＝{（Ｂ層に含まれるエチレン・酢酸ビニル共重合体中の酢酸ビニル由来の構成単位の合計重量）／（Ｂ層の重量）}×１００
（５）ＡVA≧ＢVA
（６）該積層フィルム中の融点４０℃以上の非イオン性界面活性剤濃度（重量％）が以下の範囲にある。
０≦ＣVA≦３％のとき  １．３％以上２％以下
３＜ＣVA≦５％のとき  １．３％以上２．４％以下
５＜ＣVA≦８％のとき  １．６％以上４％以下
【請求項２】
請求項１記載の積層フィルムにおいて、５＜ＣVA≦８％のとき、ＡVAが４％以上５％以下であり、該積層フィルム中の融点４０℃以上の非イオン性界面活性剤濃度が１．６％以上２．６%以下であることを特徴とする積層フィルム。
【請求項３】
農業用フィルムであることを特徴とする請求項１または２記載に記載の積層フィルム。
【請求項４】
農園芸用施設用フレームに、請求項３に記載の農業用フィルムのＡ層が施設内側となるように展張することを特徴とする農園芸用施設。
【発明の詳細な説明】
【技術分野】
【０００１】
本発明は、積層フィルムおよび農園芸用施設に関する。
【背景技術】
【０００２】
近年、自動車資材、建築資材、農業資材等、屋外で用いられる樹脂の需要量は飛躍的に増加している。例えば、農業資材としては、ハウス、トンネル等の施設の被覆に用いられる農業用フィルムが挙げられる。農業用フィルムとしては、従来、ポリ塩化ビニルフィルムや、ポリエチレン、エチレン・酢酸ビニル共重合体などのポリオレフィン系樹脂からなるフィルムが汎用的に使用されている。中でも最近では、軽量で、焼却時に有毒ガスが発生し難いポリオレフィン系樹脂フィルムが施設園芸用に広く普及している。施設園芸において良好な作物生育性を発現するため、これら農業用フィルムに要求される重要な性能の一つとして、園芸施設内外の温度差によって生じる園芸施設内面の結露を防止し、水滴を生成させない機能、すなわち防曇特性が挙げられる。
【０００３】
フィルムに防曇特性を付与する方法としては、フィルム中に防曇剤を練り込む方法や、フィルム表面に防曇剤を含む塗工液を塗布する方法が一般的である。防曇剤を練り込んだ農業用フィルムの例としては、特許文献１に開示されているような、エチレン・酢酸ビニル共重合体からなる外側層、超低密度エチレン・α−オレフィン共重合体と、防曇剤および／または霧発生防止剤を含む中間層、エチレン・酢酸ビニル共重合体と、防曇剤および／または霧発生防止剤を含む内側層から構成される積層フィルムが挙げられる。また特許文献２には、３層構造の防曇性オレフィン系農業用フィルムが開示されている。
【０００４】
【特許文献１】特開平６−１２６９１１号公報
【特許文献２】特開２０００−１８８９６６号公報
【発明の開示】
【発明が解決しようとする課題】
【０００５】
上記したフィルム中に防曇剤を練り込むタイプの農業用フィルムは、エチレン−酢酸ビニル共重合体を主成分としたポリエチレン系樹脂中に、ある種の界面活性剤を練り込みそれらがフィルム表面にブリードアウトすることで、防曇性能を付与するものであるが、開示されているエチレン−酢酸ビニル共重合体の添加量、酢酸ビニル由来の構成単位の濃度、界面活性剤の添加濃度等が広範囲にわたっており、当該範囲内の組合せでは、防曇性能を発現しないこともあった。
【課題を解決するための手段】
【０００６】
本発明は、フィルム中の界面活性剤含有量と、層毎の酢酸ビニル由来の構成単位の濃度について、その範囲を従来よりも具体的に特定することにより、防曇性能に優れる積層フィルム、および該積層フィルムが展張されてなる防曇性能に優れる農園芸用施設を提供するものである。
すなわち、本発明の第一は、少なくとも３層を有し、全層がエチレン系樹脂から形成されてなる積層フィルムであって、一方の表層をＡ層、他方の表層をＢ層、Ａ層とＢ層との間に位置するその他の層をＣ層とするとき、以下の条件を全て満たすことを特徴とする積層フィルムである。
（１）Ｃ層の厚みが、積層フィルムの厚みの５０％以上７０％以下
（２）ＣVAが０％以上８％以下
ただし、ＣVA＝{（Ｃ層に含まれるエチレン・酢酸ビニル共重合体中の酢酸ビニル由来の構成単位の合計重量）／（Ｃ層の重量）}×１００
（３）ＡVAが、０％以上５％以下
ただし、ＡVA＝{（Ａ層に含まれるエチレン・酢酸ビニル共重合体中の酢酸ビニル由来の構成単位の合計重量）／（Ａ層の重量）}×１００
（４）ＢVAが、０％以上１％以下
ただし、ＢVA＝{（Ｂ層に含まれるエチレン・酢酸ビニル共重合体中の酢酸ビニル由来の構成単位の合計重量）／（Ｂ層の重量）}×１００
（５）ＡVA≧ＢVA
（６）該積層フィルム中の融点４０℃以上の非イオン性界面活性剤濃度（重量％）が以下の範囲にある。
０≦ＣVA≦３％のとき  １．３％以上２％以下
３＜ＣVA≦５％のとき  １．３％以上２．４％以下
５＜ＣVA≦８％のとき  １．６％以上４％以下
本発明の第二は、農業用フィルムであることを特徴とする前記積層フィルムである。
本発明の第三は、農園芸用施設用フレームに、前記農業用フィルムのＡ層が施設内側となるように展張することを特徴とする農園芸用施設である。
【発明の効果】
【０００７】
本発明の積層フィルムは、フィルム面に水滴が付着しにくい、防曇性能に優れるものである。また前記積層フィルムが展張されてなる本発明の農園芸用施設は、防曇性能に優れるものである。
【発明を実施するための最良の形態】
【０００８】
防曇剤が練り込まれた積層フィルムは、フィルム中の防曇剤がフィルム表面に露出することで流滴性が発現するが、単に力学的強度、光学的特性の要求からフィルムを構成する樹脂種を選択し、防曇剤を練り込んだだけでは、防曇性能は発現するとは限らない。防曇性能を効率よく発現させるためには、防曇剤の樹脂に対する飽和溶解度から防曇剤添加濃度を決定し、更には添加量が最小になるようにフィルムの層構成を選定することが必要である。過剰に防曇剤を添加すると生産性が悪くなるばかりでなく、特に農業用フィルムとして使用する場合に必要とされる透明性が悪化してしまう。
積層フィルムの流滴性を最適にするためには、適正な層構成、防曇剤濃度が存在し、本発明はこれらを見出したものである。以下に本発明について詳細に説明する。
【０００９】
本発明の積層フィルムは、少なくとも３層を有し、全層がエチレン系樹脂から形成されてなる積層フィルムであって、一方の表層をＡ層、他方の表層をＢ層、Ａ層とＢ層との間に位置するその他の層をＣ層とするとき、以下の条件を全て満たす積層フィルムである。
（１）Ｃ層の厚みが、積層フィルムの厚みの５０％以上７０％以下
（２）ＣVAが０％以上８％以下
ただし、ＣVA＝{（Ｃ層に含まれるエチレン・酢酸ビニル共重合体中の酢酸ビニル由来の構成単位の合計重量）／（Ｃ層の重量）}×１００
（３）ＡVAが、０％以上５％以下
ただし、ＡVA＝{（Ａ層に含まれるエチレン・酢酸ビニル共重合体中の酢酸ビニル由来の構成単位の合計重量）／（Ａ層の重量）}×１００
（４）ＢVAが、０％以上１％以下
ただし、ＢVA＝{（Ｂ層に含まれるエチレン・酢酸ビニル共重合体中の酢酸ビニル由来の構成単位の合計重量）／（Ｂ層の重量）}×１００
（５）ＡVA≧ＢVA
（６）該積層フィルム中の融点４０℃以上の非イオン性界面活性剤濃度（重量％）が以下の範囲にある。
０≦ＣVA≦３％のとき  １．３％以上２％以下
３＜ＣVA≦５％のとき  １．３％以上２．４％以下
５＜ＣVA≦８％のとき  １．６％以上４％以下
【００１０】
以下、各条件を詳細に説明する。
Ｃ層は単層であっても多層であってもよいが、いずれの場合においても、その厚みは積層フィルム全層の厚みの５０％以上７０％以下であり、好ましくは５５％以上６５％以下である。Ｃ層は通常、１〜３層である。
【００１１】
{（Ｃ層に含まれるエチレン・酢酸ビニル共重合体中の酢酸ビニル由来の構成単位の合計重量）／（Ｃ層の重量）}×１００  をＣVAとするとき、ＣVAは０％以上８％以下である。
【００１２】
{（Ａ層に含まれるエチレン・酢酸ビニル共重合体中の酢酸ビニル由来の構成単位の合計重量）／（Ａ層の重量）}×１００  をＡVAとするとき、フィルム強度や、フィルムを重ね合わせて保管した際のフィルム同士のブロッキング防止の観点から、ＡVAは０％以上５％以下である。
【００１３】
{（Ｂ層に含まれるエチレン・酢酸ビニル共重合体中の酢酸ビニル由来の構成単位の合計重量）／（Ｂ層の重量）}×１００  をＢVAとするとき、フィルム強度や、フィルムを重ね合わせて保管した際のフィルム同士のブロッキング防止の観点から、ＢVAは０％以上１％以下である。
【００１４】
なお、Ａ層とＢ層とは、ＡVA≧ＢVAの関係を満たす。
【００１５】
本発明は、上記の積層フィルムにおいて、該積層フィルム中の融点４０℃以上の非イオン性界面活性剤濃度（重量％）がそのフィルムの防曇特性に影響し、ＣVAによって融点４０℃以上の非イオン性界面活性剤濃度の好適な範囲が異なることを見出し、その範囲を規定したものである。以下、本明細書において「非イオン性界面活性剤」と記載した場合、融点４０℃以上の非イオン性界面活性剤を意味する。
【００１６】
上記の積層フィルムにおいて、該積層フィルム中の融点４０℃以上の非イオン性界面活性剤濃度（重量％）は、ＣVAによって好適な範囲が異なり、以下の条件が適している。
０≦ＣVA≦３％のとき
積層フィルム中の非イオン性界面活性剤濃度は、フィルムの防曇性能と透明性のバランスの観点から、１．３％以上２％以下であり、１．４％以上１．８％以下が特に好ましい。
３＜ＣVA≦５％のとき
積層フィルム中の非イオン性界面活性剤濃度は、フィルムの防曇性能と透明性のバランスの観点から、１．３％以上２．４％以下であり、１．５％以上２．２％以下が特に好ましい。
５＜ＣVA≦８％のとき
積層フィルム中の非イオン性界面活性剤濃度は、フィルムの防曇性能と透明性のバランスの観点から、１．６％以上４％以下である。特に、ＡVAが４％以上５％以下であり、ＣVAが１．６％以上２．６％以下であることが好ましく、ＣVAが１．７％以上２．０％以下であることが特に好ましい。
【００１７】
積層フィルムにおける非イオン性界面活性剤の濃度は、以下の計算式で計算できる。
Ａ層の層厚をＴA、Ｂ層の層厚をＴB、Ｃ層の層厚をＴC、Ａ層の非イオン性界面活性剤の濃度をＸA、Ｂ層の非イオン性界面活性剤の濃度をＸB、Ｃ層の非イオン性界面活性剤の濃度をＸC、としたとき、フィルム中の非イオン性界面活性剤の濃度は
（ＸA×ＴA＋ＸB×ＴB＋ＸC×ＴC）／（ＴA＋ＴB＋ＴC）である。
【００１８】
本発明におけるエチレン・酢酸ビニル共重合体とは、エチレンから誘導される構成単位と、酢酸ビニルから誘導される構成単位を含むエチレン・酢酸ビニル共重合体である。
前記、ＡVA、ＢVA、ＣVAを調整するために、各層毎に、エチレン・酢酸ビニル共重合体を、エチレン系樹脂で希釈することができる。また各層は、エチレン系樹脂から構成されていればよく、エチレン・酢酸ビニル共重合体を含んでいなくてもよい。
【００１９】
前記のエチレン系樹脂としては、公知のエチレン系樹脂を用いることができ、例えば、低密度ポリエチレン、直鎖状低密度ポリエチレン、エチレンと炭素原子数３〜２０のα−オレフィンとの共重合体、などが例示できるが、これらに限定されるものではない。
【００２０】
炭素原子数３〜２０のα−オレフィンとしては、例えば、プロピレン、１−ブテン、４−メチル−１−ペンテン、１−ヘキセン、１−オクテン、１−デセンなどが挙げられる。より好ましくは、４−メチル−１−ペンテン、１−ヘキセンなどが挙げられる。前記の炭素原子数３〜２０のα−オレフィンは、２種以上を組み合わせてもよく、例えば、１−ブテンと４−メチル−１−ペンテン、１−ブテンと１−ヘキセン、１−ブテンと１−オクテン、１−ブテンと１−デセンなどが挙げられる。より好ましくは、１−ブテンと４−メチル−１−ペンテン、１−ブテンと１−ヘキセンが挙げられる。
【００２１】
本発明におけるエチレン・α−オレフィン共重合体として好ましくは、エチレンと炭素原子数５〜１０のα−オレフィンとの共重合体、あるいはエチレンと１−ブテンと炭素原子数５〜１０のα−オレフィンとの共重合体であり、さらに好ましくは、エチレンと炭素原子数６〜１０のα−オレフィンとの共重合体、あるいはエチレンと１−ブテンと炭素原子数６〜１０のα−オレフィンとの共重合体である。
【００２２】
本発明の積層フィルムは、防曇剤として、融点が４０℃以上の非イオン性界面活性剤を含む。このような防曇剤として、具体的には、ソルビタンモノパルミテート、ソルビタンモノステアレート、ソルビタンモノパルミテート、ソルビタンモノモンタネート、ソルビタンモノオレエート、ソルビタンジオレエート等のソルビタン脂肪酸エステル及びそのアルキレンオキサイド付加物等のソルビタン系界面活性剤、グリセリンモノパルミテート、グリセリンモノステアレート、ジグリセリンジステアレート、トリグリセリンモノステアレート、テトラグリセリンジモンタネート、グリセリンモノオレエート、ジグリセリンモノオレエート、ジグリセリンセスキオレエート、テトラグリセリンモノオレエート、ヘキサグリセリンモノオレエート、ヘキサグリセリントリオレエート、テトラグリセリントリオレエート、テトラグリセリンモノラウレート、ヘキサグリセリンモノラウレート等のグリセリン脂肪酸エステル及びそのアルキレンオキサイド付加物等のグリセリン系界面活性剤、ポリエチレングリコールモノパルミテート、ポリエチレングリコールモノステアレート等のポリエチレングリコール系界面活性剤、アルキルフェノールのアルキレンオキシド付加物、ソルビタン／グリセリン縮合物と有機酸とのエステル、ポリオキシエチレン（２モル）ステアリルアミン、ポリオキシエチレン（４モル）ステアリルアミン、ポリオキシエチレン（２モル）ステアリルアミンモノステアレート、ポリオキシエチレン（４モル）ラウリルアミンモノステアレート等のポリオキシエチレンアルキルアミン及びその脂肪酸エステル等が挙げられる。これらは、単独で用いても２種類以上を併用してもよい。
【００２３】
本発明の積層フィルムは、前記した融点が４０℃以上の非イオン性界面活性剤とは別に、グリセリンオレート、ジグリセリンオレートに代表される常温で液状の界面活性剤を含有してもよい。融点が４０℃未満の上記液状界面活性剤の添加割合は、フィルムの防曇性能と透明性のバランスの観点から、該フィルムに含まれる全ての界面活性剤を１００重量％とするとき、３％以上３０％以下であることが好ましい。
【００２４】
本発明の積層フィルムは必要に応じて、前記防曇剤以外に公知の添加剤を含んでもよい。添加剤としては、例えば、酸化防止剤、光安定剤、紫外線吸収剤、防霧剤、滑剤、抗ブロッキング剤、帯電防止剤、顔料、無機フィラー等が挙げられる。
【００２５】
酸化防止剤としては、例えば、２，６−ジアルキルフェノール誘導体や２−アルキルフェノール誘導体などのいわゆるヒンダードフェノール系化合物、フォスファイト系化合物、フォスフォナイト系化合物などの３価のリン原子を含むリン系エステル化合物が挙げられる。これら酸化防止剤は、単独で用いても２種類以上を併用してもよい。特に色相安定化の観点から、ヒンダードフェノール系化合物とリン系エステル化合物を併用して用いることが好ましい。また酸化防止剤は、各層の重量を１００％とするとき、それぞれの層に０．０１〜１重量％含まれることが好ましく、０．０３〜０．５重量％含有されることがより好ましい。
【００２６】
光安定剤としては、例えば、特開平８−７３６６７号公報に記載の構造を有するヒンダードアミン系化合物が挙げられ、具体的には、商品名チヌビン６２２−ＬＤ、キマソーブ９４４−ＬＤ（以上チバ・スペシャルティ・ケミカルズ社製）、ホスタビンＮ３０、ＶＰ Ｓａｎｄｕｖｏｒ ＰＲ−３１（以上クラリアント社製）、サイヤソーブＵＶ３５２９、サイヤソーブＵＶ３３４６（以上サイテック社製）などが挙げられる。さらには、特開平１１−３１５０６７号公報に記載の構造を有する立体障害性アミンエーテル化合物が挙げられ、具体的には、商品名チヌビンＮＯＲ３７１（チバ・スペシャルティ・ケミカルズ社製）が挙げられる。各層に含まれる光安定剤の量は、０．０１〜３重量％が好ましく、０．０５〜２重量％がより好ましく、特に０．１〜１重量％が好ましい。
【００２７】
紫外線吸収剤としては、例えば、ベンゾフェノン系紫外線吸収剤、ベンゾトリアゾール系紫外線吸収剤、ベンゾエート系紫外線吸収剤、シアノアクリレート系紫外線吸収剤等が挙げられ、これらは、単独で用いても２種類以上を併用してもよい。各層に含まれる紫外線吸収剤の量は、耐候性付与効果とフィルム表面へのブリード抑制の観点から、０．０１〜３重量％が好ましく、０．０３〜２重量％がより好ましい。
【００２８】
防霧剤としては、例えば、パ−フルオロアルキル基、ω−ヒドロフルオロアルキル基等を有するフッ素化合物（特にフッ素系界面活性剤）、またアルキルシロキサン基を有するシリコン系化合物（特にシリコン系界面活性剤）等が挙げられる。フッ素系界面活性剤の具体例としては、ダイキン工業(株)製のユニダインＤＳ−４０３、ＤＳ−４０６、ＤＳ−４０１（商品名）、セイミケミカル(株)製のサーフロンＫＣ−４０（商品名）等が挙げられ、シリコン系界面活性剤としては、東レダウコーニングシリコン（株）社製のＳＨ−３７４６（商品名）が挙げられる。これらは、単独で用いても２種類以上を併用してもよい。防霧剤の含有量は、０．０１〜３重量％が好ましく、０．０２〜２重量％がより好ましく、０．０５〜１重量％が特に好ましい。防霧性能の観点から、防霧剤はＡ層に添加することが好ましい。
【００２９】
無機フィラーとしては、ハイドロタルサイト類化合物、リチウムアルミニウム複合水酸化物などの複合水酸化物が挙げられる。ハイドロタルサイト類化合物の具体例としては、例えば、天然ハイドロタルサイトや商品名：ＤＨＴ−４Ａ（協和化学工業製）、マグクリスタ（協和化学工業製）のような合成ハイドロタルサイトが挙げられる。リチウムアルミニウム複合水酸化物の具体例としては、例えば、ミズカラック（水澤化学工業製）、フジレイン（富士化学工業製）などが挙げられる。さらには、酸化マグネシウム、酸化カルシウム、酸化アルミニウム、酸化珪素、酸化チタンなどの金属酸化物；水酸化リチウム、水酸化マグネシウム、水酸化カルシウム、水酸化アルミニウムなどの水酸化物；炭酸マグネシウム、炭酸カルシウムなどの炭酸塩類；硫酸カリウム、硫酸マグネシウム、硫酸カルシウム、硫酸亜鉛、硫酸アルミニウムなどの硫酸塩類；リン酸リチウム、リン酸ナトリウム、リン酸カリウム、リン酸カルシウムリン酸ジルコニウム（例えば、特開平８−６７７７４号公報に開示されたＨ型リン酸ジルコニウム）などのリン酸塩；珪酸マグネシウム、珪酸カルシウム、珪酸アルミニウム、珪酸チタンなどの珪酸塩類；アルミン酸ナトリウム、アルミン酸カリウム、アルミン酸カルシウムなどのアルミン酸塩類；アルミノ珪酸ナトリウム、アルミノ珪酸カリウム、アルミノ珪酸カルシウムなどのアルミノ珪酸塩類；カオリン、クレー、タルクなどの粘土鉱物、その他複合酸化物などが挙げられる。
【００３０】
本発明の積層フィルムの厚みは、フィルム強度の観点から、０．０１ｍｍ以上であることが好ましい。また、該積層フィルムを農園芸用施設の被覆フィルムとして用いる場合には、被覆作業性などの観点から、０．３ｍｍ以下が好ましく、０．０３〜０．２５ｍｍの範囲がより好ましい。
【００３１】
本発明の積層フィルムの製造方法は特に限定されるものではない。各層を形成するための材料として、樹脂や添加剤を含む樹脂組成物を用いる場合には、樹脂と所望の添加剤とを、混合機を用いて混合して樹脂組成物を製造し、該樹脂組成物を用いて公知のフィルム成形方法にて製造することができる。混合機としては、例えば、リボンブレンダー、スーパーミキサー、バンバリーミキサー、１軸押出機、２軸押出機などの慣用的な装置を用いることができる。
【００３２】
積層フィルムを製造する方法としては、共押出インフレーション成形法、共押出Ｔ−ダイキャスティング成形法、押出ラミネーション成形法、ドライラミネーション成形法などが挙げられる。共押出インフレーション成形法により製造することが好ましい。本発明の農業用フィルムを共押出インフレーション成形法により製造する場合には、Ａ層がインフレーションチューブの外側となるようにすることが好ましい。インフレーション成形によりフィルムを製造する場合、通常、インフレーションダイから筒状に押出されたフィルムの一箇所に、展張時に開けるように切り込み線を入れてフィルムを巻き取る。巻き取った状態では、筒状フィルムの内層同士が接している。該フィルムを農園芸用施設用フレームに展張して農園芸用施設とする場合には、巻き取った状態からフィルムを引き出し、切り込み線から開いて農園芸施設用フレームに展張する。その際の作業性を考慮すると、前記したようにＡ層がチューブの外側となるようにすることが好ましい。
【００３３】
本発明の積層フィルムは、農業用フィルム、すなわち植物栽培用の温室やトンネルなどの農園芸用施設の被覆フィルムとして好適である。特に、本発明の積層フィルムのＡ層が農園芸用施設の内側となるように農園芸用施設用フレームに展張し、農園芸用施設とすることが好ましい。このような農園芸用施設は、防曇特性に優れるため、作物の生育に適している。
【００３４】
さらに本発明の積層フィルムは、食品包装フィルムなどに代表される、フィルム内外の温度差によって生じる結露による水滴付着を阻止する用途にも使用することができる。
【実施例】
【００３５】
以下、本発明の実施例を示すが、本発明はこれに限定されるものではない。なお実施例及び比較例中の試験方法は次の通りである。
＜流滴性能評価法＞
縦３４×横５ｃｍのアクリル製の枠にフィルムを両面テープで貼り付け、Ｂ層面が外気に触れ、Ａ層面が水槽内蒸気に触れるように設置し、周囲をアルミテープで貼合した。前記フィルムを固定したアクリル製枠を、０℃の環境試験室内に置いた恒温水槽の上に、水平面に対して１５度の傾斜をつけて設置し、水温を４０℃に設定し、１週間後のフィルムの流滴性能を以下の基準で判定した。
○：フィルム面が均一に濡れている。
△：部分的に水滴が付着しているところがある。
×：全体に水滴が付着し、白く曇っている。
【００３６】
＜添加剤マスターバッチの作製＞
下記（１）および（２）に示した配合で各樹脂および添加剤を計量し、５Ｌバンバリーミキサーを用いて１５０℃で５分混練した後、造粒機により造粒して、添加剤マスターバッチペレットＭＢ１〜ＭＢ３を得た。
ＭＢ１  Ａ３／Ｄ１＝７５／２５
ＭＢ２  Ａ３／Ｃ１／Ｆ１＝４９／４８／３
ＭＢ３  Ａ３／Ｆ１／Ｈ１＝９５．６／４／０．４
なお、略号の意味は以下のとおりである。
Ａ３：スミカセン  Ｆ２００−０  住友化学（株）製（低密度ポリエチレン）
Ｃ１： リチウムアルミニウム複合水酸化物（商品名：ミズカラック  水沢化学工業製）
Ｄ１：非イオン系界面活性剤  商品名  リケマールＳＴＲ１００  理研ビタミン製（融点40〜70℃の混合物：９５％、融点40℃未満の混合物：５％）
Ｆ１：ヒンダードアミン系化合物（商品名：チヌビン１１１ＦＤＬ  チバ・スペシャルティ・ケミカルズ社製）
Ｈ１：フッ素系界面活性剤（商品名：ユ二ダインＤＳ４０３  ダイキン工業製）
【００３７】
＜フィルム作製用ペレットブレンドの作成＞
表１に示した処方に従い、各樹脂、およびＭＢ１〜ＭＢ３をドライブレンドした。
【００３８】
＜農業用フィルムの作製＞
各層用に４０ｍｍ押出機を備えた３層インフレーション成形機で、１００ｍｍφダイス、１．２ｍｍリップを用い、加工温度１８０℃にて、Ａ層が２０μｍ、Ｃ層が６０μｍ、Ｂ層が２０μｍとなるようにダイスからの吐出量を調整して三層のチューブ状フィルムを成形し、切り開いて３層の積層フィルムを得た。なお、チューブ状フィルムの内層がＢ層、外層がＡ層となるようにした。
【００３９】
[評価]
前記した方法で各フィルムの流滴性能評価を行なった。結果を表に示した。
【００４０】
なお、表に記載した略号は以下のとおりである。
Ａ１：特開２００７−２８９１４７号、実施例に記載のＡ１ペレット（エチレン・１−ヘキセン共重合体）
Ａ２：特開２００７−２８９１４７号、実施例に記載のＡ２ペレット（エチレン・１−ヘキセン共重合体）
Ａ４：スミカセンＥ  ＦＶ２０３  住友化学（株）製（エチレン・１−ヘキセン共重合体）
Ｂ１：エバテートＨ２０２０（エチレン・酢酸ビニル共重合体、ＭＦＲ＝１、酢酸ビニル由来の構成単位の含量１５重量％）  住友化学製
【００４１】
【表１】
2010012649.tif 000002
【００４２】
【表２】
2010012649.tif 000003
【００４３】
【表３】
2010012649.tif 000004
【００４４】
【表４】
2010012649.tif 000005
【００４５】
【表５】
2010012649.tif 000006